(57)【特許請求の範囲】
【請求項１】
可撓性シート状基体４とその一面上に、互に間隔をおいて配置された複数の可撓性太陽電池モジュール２とを含む積層体であって、
（１）前記可撓性シート状基体４が、可撓性シート状基材層４ａと、その上面上に接合している表面被覆層４ｂとを含み、
（２）前記表面被覆層４ｂにおいて、メタクリル酸エステル系樹脂及びフッ素系樹脂を含むアンカー層５が、前記可撓性シート状基材層４ａに接合し、フッ素系樹脂を主成分として含むトップ層６が、前記アンカー層上に接合しており、
（３）前記トップ層６が、フッ素系樹脂７５質量％、メタクリル酸エステル系樹脂２０質量％、エポキシ系樹脂２質量％及びシリコーン系樹脂３質量％からなり、それによって、前記可撓性シート状基体４の防湿性及び耐久性を向上させており、
（４）前記可撓性太陽電池モジュール２の下面部２ａが、前記可撓性シート状基体に、架橋性接合剤層８ａを介して接着され、かつ、前記可撓性太陽電池モジュール側面部２ｂ、及び、この側面部２ｂの上端に連続する前記可撓性太陽電池モジュール上表面の周縁部２ｃ、並びに前記可撓性太陽電池モジュール側面部２ｂの下端を取り囲む、前記可撓性シート状基体上面の、周囲部４ｃに、フッ素系樹脂を主成分として含む可撓性保護フィルム３が、架橋性接着剤層８ｂを介して接着されていて、それによって、可撓性太陽電池モジュール２の吸湿吸水防止耐久性を向上させている、
ことを特徴とする可撓性膜状太陽電池積層体。
【請求項２】
前記アンカー層５がメタクリル酸エステル系樹脂１００〜８０質量％及びフッ素系樹脂０〜２０質量％からなる、接着層と、フッ素系樹脂１００〜８０質量％及びメタクリル酸エステル系樹脂０〜２０質量％からなるバリヤー層とからなる、請求項１に記載の可撓性膜状太陽電池積層体。
【請求項３】
前記アンカー層５及びトップ層６用フッ素系樹脂が、フッ化ビニリデン−テトラフルオロエチレン共重合体樹脂である、請求項１又は２に記載の可撓性膜状太陽電池積層体。
【請求項４】
前記架橋性接着剤層８ａ及び８ｂが、ポリエステル樹脂、ポリウレタン樹脂、シリコーン樹脂及びヒドロキシル基を含むフッ素系樹脂から選ばれた１種以上からなる樹脂成分と、エポキシ樹脂、イソシアネート化合物及びカップリング剤から選ばれた１種以上からなる架橋剤とを含む架橋性接着剤の架橋硬化物を含む、請求項１〜３のいずれか１項に記載の可撓性膜状太陽電池積層体。
【請求項５】
前記可撓性太陽電池モジュール２の最外表面が、エチレン−テトラフルオロエチレン共重合体樹脂フィルムにより形成されている、請求項１〜４のいずれか１項に記載の可撓性膜状太陽電池積層体。
【請求項６】
前記可撓性保護フィルム３が、０．０２５〜０．１０ｍｍの厚さを有し５ｇ／ｍ2／ｄａｙ以下の水蒸気透過率（ＪＩＳ  Ｚ０２０８−１９７６条件Ｂにより測定）を有する、請求項１〜５のいずれか１項に記載の可撓性膜状太陽電池積層体。
【発明の詳細な説明】
【技術分野】
【０００１】
本発明は可撓性膜状太陽電池積層体に関するものである。さらに詳しく述べるならば、本発明は可撓性太陽電池モジュールを含み、接着性、防湿・防水性、耐候性及び、防汚性に優れた可撓性膜状太陽電池積層体に関するものである、本発明の可撓性膜状太陽電池積層体は、巻き上げ或は屈曲させて運搬又は収納を要する大型テント構造物、テント倉庫、日除けテント、屋形テント、農業用ハウス、トラック幌、ブラインドなどの構成部材として有用なものである。
【背景技術】
【０００２】
太陽電池はそのエネルギー源が太陽であるために、無尽蔵で、化石エネルギーのように枯渇することもなく、従って、環境負荷ゼロという地球温暖化防止への貢献度の最も高いクリーンエネルギーを利用するものとして期待されている。また、アモルファスシリコン太陽電池は、薄型、かつ軽量にすることができ、製造コストが安く、大面積化が容易であるなどの利点を有しているので、今後の太陽電池の主流となると考えられる。従来の太陽電池にはガラス基板を用いられていたが、軽量化、施工性、量産性においてプラスチックフィルムまたは金属フィルムなどを基板として用いたフレキシブルタイプの太陽電池は、そのフレキシビリティを生かしたロールツーロール方式の製造方法により大量生産が可能である。従来の太陽電池の建造物への利用については、単結晶シリコンや多結晶シリコンの太陽電池を屋根面に置く屋根置き型であり、屋根面に支持架台を設け、それに太陽電池を固定支持する方法であるが、近年では、直接屋根に組み込む方法が採られつつある。しかしながら、いずれもガラス基板で構成されたモジュールを使用しているため作業性、施工性に難点があるのが実情であった。
【０００３】
一方では、屋根防水シートと言われる加硫ゴム系、塩化ビニル系やアスファルト系非加硫ゴム等の高分子シートの上面にフィルム状のフレキシブルタイプの太陽電池を一体化することにより上記の課題が解決されつつある。しかし、所望のフレキシビリティを得ようとすると、太陽電池の発電素子を保護する材料が有機材料に限定されてしまうという欠点がある。その結果、防湿性、耐候性、接着性、等の低下を引き起こし、太陽電池の寿命を縮めてしまうことがある。それを改善するための表面保護材料として、フッ素樹脂フィルムの表面に珪素酸化物薄膜が形成されたシートが提案されている（例えば、特許文献１）。また、透明なポリクロロトリフルオロエチレン樹脂フィルムを表面保護フィルムとして使用することが提案されている（例えば、特許文献２）。有機材料を利用して、防湿性を高める方法として種々検討されているが、フレキシビリティのある太陽電池セルと一体化した膜材については、長期間にわたる耐久性の面で不十分であるのが現状である。
【０００４】
また、フレキシビリティタイプの太陽電池セルの両面に接着剤を介して、フッ素樹脂フィルムで表面保護した太陽電池モジュールが市販されている。前記太陽電池モジュールは、太陽電池モジュール単独または、様々な背面材と一体化されて使用される。例えば、前記太陽電池モジュールを可撓・防水性膜材などのシート状基体と一体化させて太陽電池モジュールを様々なところに取付けられることが提案されている（例えば、特許文献３）。これは、太陽電池モジュールとしては、ある程度十分な耐久性を有しているものの、膜材一体化としての長期間にわたる耐久性の面で不十分であるのが現状である。
【０００５】
太陽電池モジュールとシート状基体との一体化において、耐久性を低下させる原因は色々あるが、特に、下記の要因が大きい。
（１）太陽電池モジュールとシート状基体間の接着耐久性が不十分であること。
太陽電池モジュールのシート状発電素子は金属電極で被覆されているため、発電素子が積層されている部分には太陽光（紫外線含む）は透過されないため、シート状基体との接合部の接着剤層は、紫外線が起因とされる樹脂劣化は生じない。
一方、発電素子を含まない端部は太陽光（紫外線を含む）を透過するため、経時的に樹脂劣化が生じ、接着耐久性が低下する。したがって、太陽電池モジュール層とシート状基体間の接着耐久性の改善が必要である。
（２）太陽電池モジュールの端部、厚み段差部分及び厚さ方向段差部分の防汚性を含む耐久性が不十分であること。
シート状基体上に積層された太陽電池モジュールの端部は、シート状基体上に全面埋没しない限り、厚さ方向に段差が生ずるため、長期間の屋外曝露によって、塵や埃などの汚れ成分が堆積し、外観上好ましくない。したがって、段差部の汚れ成分の付着、堆積による汚染の改善が必要であった。
（３）太陽電池モジュール端部断面の耐湿性、耐水性を含む耐久性が不十分であること。
太陽電池モジュールの端部断面は、保護フィルムと封止用シートが剥き出しとなっているため、端部断面から吸湿又は、吸水によって、発電素子部分へ浸入し、出力低下を引き起こす可能性がある。したがって、太陽電池モジュール端部断面への吸湿又は、吸水の改善が必要であった。
【先行技術文献】
【特許文献】
【０００６】
【特許文献１】特開平１０−３０８５２１
【特許文献２】特開２００６−１００５２７
【特許文献３】特開平１０−１４４９４７
【発明の概要】
【発明が解決しようとする課題】
【０００７】
本発明は、従来の可撓性膜状太陽電池積層体の上記問題点を解決し、実用上十分な可撓性を有し、かつ太陽電池モジュールとの接着耐久性が高く、また、接合部断面に対して、吸湿、吸水防止及び、防汚性、等の耐久性が高い可撓性膜状太陽電池積層体を提供しようとするものである。
【課題を解決するための手段】
【０００８】
本発明の可撓性膜状太陽電池積層体は、可撓性シート状基体とその一面上に、互に間隔をおいて配置された複数の可撓性太陽電池モジュールとを含む積層体であって、
（１）前記可撓性シート状基体が、可撓性シート状基材層と、その上面上に接合している表面被覆層とを含み、
（２）前記表面被覆層において、メタクリル酸エステル系樹脂及び、フッ素系樹脂を含むアンカー層が、前記可撓性シート状基材層に接合し、フッ素系樹脂を主成分として含むトップ層が、前記アンカー層上に接合しており、そして、
（３）前記可撓性太陽電池モジュールと、前記可撓性シート状基体との接合部が、架橋性接着剤層により接着され、かつ、前記可撓性太陽電池モジュールの側面部、及び、この側面部の上端に連続する前記可撓性太陽電池モジュールの上表面の周縁部、並びに前記可撓性シート状基体の上面の、前記可撓性太陽電池モジュールの側面部の下端を取り囲む前記可撓性シート状基体の周囲部に、フッ素系樹脂を主成分として含む可撓性保護フィルムが、架橋性接着剤層を介して接着されていて、それによって、可撓性太陽電池モジュールの吸湿吸水防止耐久性を向上させていることを特徴とするものである。
本発明の可撓性膜状太陽電池積層体において、前記アンカー層がメタクリル酸エステル系樹脂、１００〜８０質量％及びフッ素系樹脂０〜２０質量％とを含む接着層と、フッ素系樹脂１００〜８０質量％及びメタクリル酸エステル系樹脂、０〜２０質量％とを含むバリヤー層とからなるものであってもよい。
本発明の可撓性膜状太陽電池積層体において、前記トップ層が、フッ素系樹脂８０〜４５質量％、メタクリル酸エステル系樹脂２０〜４５質量％、エポキシ系樹脂０〜５質量％及びシリコーン系樹脂０〜５質量％とを含み、防汚性及び耐久性を有することが好ましい。
本発明の可撓性膜状太陽電池積層体において、前記アンカー層及びトップ層用フッ素系樹脂が、フッ化ビニリデン−テトラフルオロエチレン共重合体樹脂であることが好ましい。
本発明の可撓性膜状太陽電池積層体において、前記可撓性シート状基体の表面被覆層が、メタクリル酸エステル系樹脂１００〜３５質量％とフッ化ビニリデン系樹脂０〜６５質量％とを含むアンカー層用樹脂、及びフッ化ビニリデン系樹脂１００〜５０質量％、メタクリル酸エステル系樹脂０〜５０質量％とを含むトップ層用樹脂とを、溶融二層押出し積層法により一体化しながら、その押出されたアンカー層用溶融樹脂層表面を、前記可撓性シート状基材層上に接合して形成されたものであることが好ましい。
本発明の可撓性膜状太陽電池積層体において、前記架橋性接着剤層が、ポリエステル樹脂、ポリウレタン樹脂、シリコーン樹脂及びヒドロキシル基を含むフッ素系樹脂から選ばれた１種以上を含む樹脂成分と、エポキシ樹脂、イソシアネート化合物及びカップリング剤から選ばれた１種以上を含む架橋剤とを含む架橋性接着剤の架橋硬化物を含むものであることが好ましい。
本発明の可撓性膜状太陽電池積層体において、前記可撓性太陽電池モジュールの最外表面が、エチレン−テトラフルオロエチレン共重合体樹脂フィルムにより形成されていることが好ましい。
本発明の可撓性膜状太陽電池積層体において、前記可撓性保護フィルムが０．０２５〜０．１０ｍｍの厚さ、及び５ｇ／ｍ2／ｄａｙ以下の水蒸気透過率（ＪＩＳ  Ｚ０２０８−１９７６条件Ｂにより測定）を有することが好ましい。
【発明の効果】
【０００９】
本発明の可撓性膜状太陽電池積層体は、実用上十分な可撓性を有し、更に高温高湿度環境下で使用した場合、及び長期間屋外で使用した場合においても、シート状基体と太陽電池モジュール間の接着耐久性に優れ、また、太陽電池モジュールの端部断面部分から吸湿、吸水することもなく、発電素子への水分の浸入を防止することができるため、発電出力低下を防止する効果を奏することができる。
【図面の簡単な説明】
【００１０】
【図１】本発明の可撓性膜状太陽電池積層体の一実施例の一部断面説明図。
【図２】図１の可撓性膜状太陽電池積層体の平面説明図。
【図３】本発明の可撓性膜状太陽電池積層体の可撓性シート状基体の一実施態様の一部断面説明図。
【図４】本発明の可撓性膜状太陽電池積層体の可撓性シート状基体の他の実施態様の一部断面説明図。
【図５】本発明の可撓性膜状太陽電池積層体の可撓性太陽電池モジュールの一実施態様の断面説明図。
【発明を実施するための形態】
【００１１】
本発明の可撓性膜状太陽電池積層体は、可撓性シート状基体と、その一面上に、互に離間されて配置されている複数の可撓性電池モジュールとを含むものである。図１は、本発明の可撓性膜状電池積層体の１実施態様の部分断面説明図であって、図示されている部分は、１個の太陽電池モジュールと、それを支持している可撓性シート状基体の一部分とから構成される。図１において、可撓性シート状基体４の上面に、可撓性太陽電池モジュール２の下面部２ａが、配置され、この下面部が架橋性接着剤層８ａを介して、可撓性シート状基体上に接着・固定されている、可撓性太陽電池モジュール２は、直列に接続された複数の太陽電池セル１の可撓性接続体と、それを包囲被覆している可撓性・接着性樹脂層１ａとを含むものである。
【００１２】
また可撓性太陽電池モジュール２と、可撓性シート状基材との固定状態は、架橋性接着剤層８ｂを介して、可撓性保護フィルム３を被覆・固定することにより更に強化される。すなわち図１に示されているように、可撓性太陽電池モジュールの側面部２ｂ、及びこの側面部２ｂの上端に連続する前記可撓性太陽電池モジュールの上表面の周縁部２ｃ、並びに前記可撓性太陽電池モジュール側面部下端を取り囲む、前記可撓性シート状基体上面の周囲部４ｃに、フッ素樹脂を主成分として含む可撓性保護フィルム３が、架橋性接着剤層８ｂを介して接着されている。接着された可撓性保護フィルム層３は、可撓性太陽電池モジュールと、可撓性シート状基体との接合安定性を強化し、さらに可撓性太陽電池モジュールの吸湿・吸水防止耐久性を著しく向上させることができる。
【００１３】
図２は、図１に示された本発明の可撓性膜状太陽電池積体の一実施態様の平面説明図であって、太陽電池セル１とそれを包囲被覆している可撓性接着性樹脂層１ａを含む可撓性太陽電池モジュール２において、可撓性接着性樹脂層１ａの周縁部、及び側面部が可撓性保護フィルム３の部分３ｂ及び３ａにより被覆され、この可撓性保護フィルム３の他の部分３ｃは前記側面部の下端（図示されていない）を取り囲む可撓性シート状基体上面の周囲部上に伸び出て、これを被覆している。
【００１４】
本発明の可撓性膜状太陽電池積層体の可撓性シート状基体の一例の断面説明図が、図３に示されている。図３において、可撓性シート状基体４は、可撓性シート状基材層４ａと、その上に積層された表面被覆層４ｂを含むものである。図３において、表面被覆層４ｂは、可撓性シート状基材層４ａ上に積層されたアンカー層５及びその上に積層されたトップ層６とを含むものである。上記アンカー層５はメタクリル酸エステル系樹脂と、フッ素系樹脂とを含み、前記トップ層はフッ素系樹脂を主成分として含むものである。アンカー層５は、可撓性シート状基材層４ａ上に積層された接着層５ｂと、その上に積層されたバリヤー層５ａとを含むものであってもよい。この場合、前記接着層５ｂは、メタクリル酸エステル系樹脂１００〜８０質量％とフッ素系樹脂０〜２０質量％とを含むことが好ましく、前記バリヤー層は、フッ素系樹脂１００〜８０質量％とメタクリル酸エステル系樹脂０〜２０質量％とを含むことが好ましい。
【００１５】
前記表面被覆層のアンカー層及び／又はトップ層の構成のために用いられるメタクリル酸エステル系樹脂とは、メタクリル酸メチルの単独重合体又は、メタクリル酸メチルと共重合可能な単量体との共重合体を言う。共重合可能な単量体としては、炭素原子数が１〜８のアルコール残基を有するメタクリル酸エステル例えばメタクリル酸エチル、メタクリル酸ブチル等、の炭素原子数が１〜８のアルコール残基を有するアクリル酸エステル例えばアクリル酸メチルアクリル酸エチル及び、アクリル酸ブチル、並びにスチレン、α−メチルスチレン、アクリロニトリル、アクリル酸、等を用いることができる。好ましくは、メタクリル酸メチルとアクリル酸エステルとの共重合体が用いられる。
【００１６】
前記表面被覆層のアンカー層及び／又はトップ層に用いられるフッ素形樹脂とは、
また、ここで使用されるフッ素形樹脂とは、フッ化ビニリデンの単独重合体又は、フッ化ビニリデンと、それと共重合可能な単量体との共重合体を言う。フッ素系共重合体としては、フッ化ビニリデン−テトラフルオロエチレン系共重合体、フッ化ビニリデン−ヘキサフルオロプロピレン系共重合体、フッ化ビニリデン−テトラフルオロエチレン−ヘキサフルオロプロピレン系共重合体、等がある。特に、メタクリル酸エステル系樹脂との相溶性のよいフッ化ビニリデン−テトラフルオロエチレン系共重合体樹脂が好ましい。
【００１７】
接着層のメタクリル酸エステル系樹脂とフッ素系樹脂の配合比は、メタクリル酸エステル系樹脂１００〜８０質量％、フッ素系樹脂０〜２０質量％である。好ましくは、メタクリル酸エステル系樹脂１００〜９０質量％、フッ素系樹脂０〜１０質量％である。メタクリル酸エステル系樹脂の含有量が８０質量％未満であると、シート状基体に対する接着性が不十分になることがある。
前記アンカー層及びトップ層に用いられるフッ素系樹脂が、フッ化ビニリデン−テトラフルオロエチレン共重合体であることが好ましい。
【００１８】
前記バリヤー層を形成するメタクリル酸エステル系樹脂とフッ素系樹脂との配合比は、メタクリル酸エステル系樹脂０〜２０質量％、フッ素系樹脂１００〜８０質量％であることが好ましく、より好ましくは、メタクリル酸エステル系樹脂０〜１０質量％、フッ素系樹脂１００〜９０質量％である，フッ素系樹脂の含有量が８０質量％未満であるとシート状基体に含まれる配合剤がバリヤー層を透過して、ブリード又は、ブルームを起こし、可撓性太陽電池モジュールとの接着耐久性を低下させることがある。
【００１９】
前記表面被覆層の、前記接着層とバリヤー層とを含む、アンカー層の好ましい態様において、接着層が、前記メタクリル酸エステル系樹脂１００〜８０質量％及び前記フッ素系樹脂０〜２０質量％からなり、前記バリヤー層が、フッ素系１００〜８０質量％及び前記メタクリル酸エステル系樹脂０〜２０質量％からなるアンカー層が用いられる。
【００２０】
前記表面被覆層のトップ層の好ましい組成において前記フッ素系樹脂８０〜４５質量％、前記メタクリル酸エステル系樹脂２０〜４５質量％、エポキシ系樹脂０〜５質量％及びシリコーン系樹脂０〜５質量％を含むことが好ましく、このような組成を有するトップ層は、可撓性シート状基体の防湿性及び耐久性を向上させるために有効である。
【００２１】
前記トップ層用エポキシ樹脂として、ビスフェノールＡ、エピクロルヒドリン型のエポキシ系樹脂、エチレングリコールグリシジルエーテル、ポリエチレングリコールグリシジルエーテル、グリセリングリシジルエーテル、グリセリントリグリシジルエーテル、１，６−ヘキサンジオールジグリシジルエーテル、トリメチロールプロパントリグリシジルエーテル、ジグリシジルアニリン、ジグリシジルアミン、Ｎ，Ｎ，Ｎ’，Ｎ’−テトラグリシジル−ｍ−キシレンジアミン、及び１，３−ビス（Ｎ，Ｎ’−ジグリシジルアミノメチル）シクロヘキサンなどを用いることができる。また、上記エポキシ樹脂をキレート剤、ウレタン樹脂、合成ゴム等で変性されたエポキシ樹脂も使用できる。
【００２２】
前記トップ層用シリコン樹脂とは、主にシラン系カップリング剤を使用することができる。シラン系カップリング剤としては、アミノシラン類、例えば、γ−アミノプロピルトリエトキシシラン、及びＮ−フェニル−γ−アミノプロピルトリエトキシシランなどを用いることができ、また、エポキシシラン類、例えば、γ−グリシドキシプロピルメチルジエトキシシラン、γ−グリシドキシプロピルトリメトキシシラン、及びβ−（３，４エポキシシクロヘキシル）エチルトリメトキシシランなど：ビニルシラン類、例えば、ビニルトリエトキシシラン、及びビニルトリス（β−メトキシエトキシ）シランなど；メルカプトシラン類、例えば、γ−メルカプトプロピルトリメトキシシランなど、を用いることができる。これらシラン系カップリング剤の中で、耐湿性、耐光性の観点から、特にはγ−グリシドキシプロピルメチルジエトキシシラン、γ−グリシドキシプロピルトリメトキシシラン、及びβ−（３，４エポキシシクロヘキシル）エチルトリメトキシシランなどのエポキシシランを用いることが好ましい。
【００２３】
前記トップ層には、可撓性太陽電池モジュールとの接着性を向上させるために、コロナ処理、オゾン処理、及びプラズマ処理等の前処理を施すことができる。
【００２４】
表面被覆層の他の実施態様が図４に示されている。図４において、可撓性シート状基体層４ａ上に積層された表面被覆層４ｂは、溶融二層押出し積層法により形成される。この態様において、好ましくは、前記メタクリル酸エステル樹脂１００〜３５質量％と前記フッ化ビニリデン系樹脂０〜６５質量％を含むアンカー層用樹脂、及び、前記フッ化ビニリデン系樹脂１００〜５０質量％と、前記メタクリル酸エステル系樹脂０〜５０質量％を含むトップ層用樹脂とを溶融押出機関において別々に溶融し、押出し、同時に押し出された２層の溶融樹脂層を、積層一化化し、かつ一体化された２層中のアンカー層用樹脂層の可撓性シート状基材層表面に接合接着するように積層することによって、図４に示されているように可撓性シート状基材層４ａ上に、それに接するアンカー層５と、その上に積層されたトップ層からなる表面被覆層４ｂが積層される。より好ましくは、前記アンカー層が、メタクリル酸エステル系樹脂１００〜５０質量％、フッ化ビニリデン系樹脂０〜５０質量％を含み、前記トップ層が、フッ化ビニリデン系樹脂１００〜７０質量％、メタクリル酸エステル系樹脂０〜３０質量％を含む。前記アンカー層のメタクリル酸エステル系樹脂が３５質量％未満であるとシート状基体との密着性が不十分で、経時的にフィルムが剥離してくることがある。前記トップ層のフッ化ビニリデン系樹脂が、５０質量％未満であると防汚耐久性が不十分で、経時的に塵や埃が堆積してきて外観上好ましくない。前記アンカー層とトップ層の２種類のフィルムを溶融押出で一体化させた２層フィルムの厚さは、０．０２〜０．０７５ｍｍであることが好ましく、特に、０．０４〜０．０６ｍｍがより好ましい。厚さが０．０２ｍｍ未満であると、バリヤー性が不十分になることがあり、またそれが０．０７５ｍｍを超えると柔軟性が不十分になることがある。
【００２５】
前記トップ層には、可撓性太陽電池モジュールとの接着性を向上させるために、コロナ処理、オゾン処理、及びプラズマ処理等で前処理することができる。
【００２６】
本発明の可撓性膜状太陽電池積層体において、図１に示されるように、可撓性太陽電池モジュール２を可撓性シート状基体４に接着固定するための架橋性樹脂層８ａ及び、この接着固定をさらに補強するための可撓性保護フィルム３を、可撓性太陽電池モジュール２及び可撓性シート状基体４に接着するための架橋性樹脂層８ｂは、接着用可撓性樹脂と架橋剤とを含み、接着用可撓性樹脂が、架橋剤により架橋され、架橋後も実用上十分な可撓性を有するものである。架橋性樹脂層８ａ及び８ａ用接着用可撓性樹脂はポリエステル樹脂、ポリウレタン樹脂、シリコーン樹脂及びヒドロキシル基を含むフッ素系樹脂から選ばれた１種以上を含むものである。また、架橋剤としては、エポキシ樹脂、イソシアネート化合物、及びカップリング剤などの１種以上が用いられる。
【００２７】
架橋性樹脂８ａ，８ｂ用ポリエステル樹脂は一般的に多価カルボン酸と多価アルコールとを重縮合させることにより得られる。上記多価カルボン酸としては、例えば、テレフタル酸、イソフタル酸、オルトフタル酸、２，６−ナフタレンジカルボン酸、パラフェニレンジカルボン酸などの芳香族ジカルボン酸、シクロヘキサンジカルボン酸などの５員環もしくは６員環を含む脂環式ジカルボン酸；コハク酸、グルタル酸、アジピン酸、スペリン酸、アゼライン酸、ドデカンジオン酸などの脂肪族ジカルボン酸、トリメット酸、ピロメリット酸、ベンゾフェノンテトラカルボン酸などの３官能以上の多価カルボン酸などがある。これらの多価カルボン酸は、単独で用いられてもよいし、２種類以上が併用されてもよい。上記多価アルコールとしては、例えば、エチレングリコール、１，２−プロピレングリコール、１，４−ブタンジオール、１，５−ペンタンジオール、１，６−ヘキサンジオール、ネオペンチルグリコールなどの直鎖状のアルカン系ジオール、１，４−シクロヘキサンジメタノールなどの脂環式ジオール、ポリエチレングリコール、ポリプロピレングリコール、ポリテトラメチレングリコール、ポリエステルポリオール、ポリカーボネートポリオール、ポリブタジエンジオールなどの３官能以上の多価アルコールがある。
【００２８】
架橋性接着剤層８ａ，８ｂ用ポリウレタン系樹脂として、ポリエステルポリオール、ポリエーテルポリオール、カーボネートポリオールなどの主剤に対して、２官能以上のイソシアネート化合物が使用できる。
ポリエステルポリオールは、具体的には、コハク酸、グルタル酸、アジピン酸、ピメリン酸、スペリン酸、アゼライン酸、セバシン酸、ブラシル酸などの脂肪族系、イソフタル酸、テレフタル酸、ナフタレンジカルボン酸などの芳香族系の二塩基酸の１種以上、そして、エチレングリコール、プロピレングリコール、ブタンジオール、ネオペンチルグリコール、メチルペンタンジオール、ヘキサンジオール、ヘプタンジオール、オクタンジオール、ノナンジオール、デカンジオール、ドデカンジオールなど脂肪族系、シクロヘキサンジオール、水添キシレングリコールなどの脂環式系、キシレングリコールなどの芳香族系ジオールの１種以上を用いることができる。また、ポリエーテルポリオールとしては、ポリエチレングリコール、ポリプロピレングリコールなどのエーテル系のポリオールを用いることができる。カーボネートポリオールとしては、カーボネート化合物とジオールとを反応させて得ることができる。カーボネート化合物としては、ジメチルカーボネート、ジフェニルカーボネート、エチレンカーボネートなどを用いることができる。ジオールとしてはエチレングリコール、プロピレングリコール、ブタンジオール、ネオペンチルグリコール、メチルペンタンジオール、ヘキサンジオール、ヘプタンジオール、オクタンジオール、ノナンジオール、デカンジオール、ドデカンジオールなどの脂肪族ジオール、シクロヘキサンジオール、水添キシリレングリールなどの脂環式ジオール、キシリレングリールなど芳香族ジオールなどの１種以上の混合物が用いられたカーボネートを用いることができる。
【００２９】
上記ポリウレタン樹脂用のイソシアネート化合物としては、脂肪族ジイソシアネート類、例えば、ヘキサメチレンジイソシアネート、及びリジンジイソシアネートなど；脂環式ジイソシアネート類、例えば、イソホロンジイソシアネート、及び水添トリレンジイソシアネートなど；芳香族ジイソシアネート類、例えば、トリレンジイソシアネート、ジフェニルメタンジイソシアネート、及びキシレンジイソシアネートなど；イソシアヌレート類、例えば、トリス（ヘキサメチレンイソシアネート）イソシアヌレート、及びトリス（３−イソシアネートメチルベンジル）イソシアヌレートなど；並びにこれら化合物のイソシアネート基末端をフェノール類、オキシム類、アルコール類、ラクタム類などのブロック化剤でブロックしたブロックイソシアネートなどを用いることができる。
【００３０】
また、架橋性接着剤８ａ，８ｂに使用されるシリコーン系樹脂としては、例えば、アミノプロピルトリメトキシシラン、アミノプロピルトリエトキシシラン、アミノプロピルメチルジエトキシシラン、メルカプトエチルトリメトキシシラン、メルカプトエチルトリエトメトキシシラン、ポリメチルシロキサン、メタクリロキシメチルトリメトキシシラン、メタクリロキシメチルトリエトキシシラン、グリシドキシプロピルトリメトキシシランなどのシラン化合物、これらのシラン化合物誘導体、これらのシラン化合物の混合物、これらのシラン化合物誘導体の混合物、これらシラン化合物とこれらシラン化合物誘導体の混合物などがある。
【００３１】
また、架橋性接着剤８ａ，８ｂに用いられるヒドロキシル基含有フッ素系樹脂としては、ヒドロキシル基を含むフルオロオレフィン−ビニル共重合体樹脂、例えば、ヒドロキシル基を含むトリフルオロクロロエチレン−ビニル共重合体樹脂、ヒドロキシル基を含むテトラフルオロエチレン−ビニル共重合体樹脂などがある。
【００３２】
前記架橋接着８ａ，８ｂで使用される架橋剤として、エポキシ樹脂、イソシアネート化合物、及びカップリング剤化合物から選ばれた１種以上の架橋剤の硬化物を含むことが好ましい。
【００３３】
架橋性接着剤８ａ，８ｂにおいて架橋剤用エポキシ樹脂としては、ビスフェノールＡ、エピクロルヒドリン型のエポキシ系樹脂、エチレングリコールグリシジルエーテル、ポリエチレングリコールグリシジルエーテル、グリセリングリシジルエーテル、グリセリントリグリシジルエーテル、１，６−ヘキサンジオールジグリシジルエーテル、トリメチロールプロパントリグリシジルエーテル、ジグリシジルアニリン、ジグリシジルアミン、Ｎ，Ｎ，Ｎ’，Ｎ’−テトラグリシジル−ｍ−キシレンジアミン、及び１，３−ビス（Ｎ，Ｎ’−ジグリシジルアミノメチル）シクロヘキサンなどが使用できる。また、上記エポキシ樹脂をキレート剤、ウレタン樹脂、合成ゴム等で変性されたエポキシ樹脂も使用できる。
【００３４】
架橋性接着剤８ａ，８ｂの架橋剤用イソシアネート化合物としては、上記のイソシアネート化合物を使用することができる。
【００３５】
また、架橋剤用カップリング剤化合物としては、シラン系カップリング剤、チタン系カップリング剤、ジルコニウム系カップリング剤、アルミニウム系カップリング剤、及びジルコアルミニウム系カップリング剤から選ばれた少なくとも１種を用いることができる。
シラン系カップリング剤としては、アミノシラン類、例えば、γ−アミノプロピルトリエトキシシラン、及びＮ−フェニル−γ−アミノプロピルトリエトキシシランなど；エポキシシラン類、例えば、γ−グリシドキシプロピルメチルジエトキシシラン、γ−グリシドキシプロピルトリメトキシシラン、及びβ−（３，４エポキシシクロヘキシル）エチルトリメトキシシランなど；ビニルシラン類、例えば、ビニルトリエトキシシラン、及びビニルトリス（β−メトキシエトキシ）シランなど；メルカプトシラン類、例えば、γ−メルカプトプロピルトリメトキシシランなど、が挙げられる。
チタン系カップリング剤としては、アルコキシ類、例えば、テトライソプロポキシチタン、テトラ−ｎ−ブトキシチタン、及びテトラキス（２−エチルヘキソキシ）チタンなど；アシレート類、例えば、トリ−ｎ−ブトキシチタンステアレート、及びイソプロポキシチタントリステアレートなどが挙げられる。
ジルコニウム系カップリング剤としては、例えば、テトラブチルジルコネート、テトラ（トリエタノールアミン）ジルコネート、及びテトライソプロピルジルコネートなどが挙げられる。アルミニウム系カップリング剤としては、例えば、アセトアルコキシアルミニウムジイソプロピレートが挙げられる。
さらに、ジルコアルミニウム系カップリング剤としては、テトラプロピルジルコアルミネートが挙げられる。これらカップリング剤の中で、耐湿性、耐光性の観点から、特にはγ−グリシドキシプロピルメチルジエトキシシラン、γ−グリシドキシプロピルトリメトキシシラン、及びβ−（３，４エポキシシクロヘキシル）エチルトリメトキシシランなどのエポキシシランを用いることが好ましい。
【００３６】
架橋性接着剤層８ａ，８ｂの架橋剤として用いられるエポキシ樹脂、イソシアネート化合物、及び／又はカップリング剤化合物の添加量は、それとともに用いられる架橋性接着層８ａ又は８ｂ層の合計固形分質量に対し、０．５〜３０質量％であることが好ましい。その添加量が０．５質量％未満では、シート状基板との接着性が不十分になることがあり、またそれが３０質量％を超えると得られる積層体の柔軟性が不十分になることがある。
【００３７】
図１に示されているように可撓性太陽電池モジュールにおいて、可撓性太陽電池セル１は、可撓性接着性樹脂層１ａにより被覆されているか、図５に示されているように、可撓性太陽電池モジュール２は、その最外上及び下面を形成するエチレン−テトラフルオロエチレン共重合体樹脂フィルム９を含むことが好ましい。前記エチレン−テトラフルオロエチレン共重合体樹脂フィルム９の厚さは、０．０２５〜０．１０ｍｍであることが好ましく、特に、０．０４〜０．０７５ｍｍがより好ましい。厚さが０．０２５ｍｍ未満であると、防湿性の向上が不十分になることがあり、またそれが、０．０７５ｍｍを超えると柔軟性が不十分になることがある。
【００３８】
図１及び、図２に示された、前記可撓性保護フィルム３は、ＪＩＳ  Ｚ０２０８において、フィルム厚さが５０μｍで、測定条件が、４０℃、９０％ＲＨのときの水蒸気透過率が５ｇ／ｍ2／ｄａｙ以下であることが好ましい。このような性能を有する可撓性保護フィルム３は、フッ素系樹脂を主成分として含む厚さが０．０２５〜０．１０ｍｍのフィルムにより構成される。
上記フッ素系樹脂フィルムとして、フッ化ビニリデン、トリフルオロエチレン、トリフルオロクロロエチレン、テトラフルオロエチレン、ヘキサフルオロプロピレン、フロロアルキルビニルエーテル及びエチレンからなる群から選ばれた２種以上のモノマーからなる少なくとも１種の共重合体樹脂フィルムが使用できる。特には、防湿性の点から、厚さが０．０２５〜０．１０ｍｍのトリフルオロクロロエチレンフィルムを用いることが好ましい。可撓性樹脂フィルム３の厚さは、０．０２５〜０．１０ｍｍであることが好ましく、特には、０．０４〜０．０７５ｍｍが好ましい。厚さが０．０２５ｍｍ未満であると防湿性が不十分となることがあり、またそれが０．０７５ｍｍを越えると柔軟性が不充分となることがある。
【００３９】
本発明の可撓性膜状太陽電池積層体の可撓性シート状基体４は、可撓・防水性シートからなるものであって、０．１〜３．０ｍｍの厚さ及び、１５０〜２５００ｇ／ｍ2の単位面積当り質量（目付け）を有することが好ましい。可撓・防水性シートは、必要により繊維布帛（織布、編布又は不織布）を基布として含んでいてもよい。この場合繊維布帛からなる基布の少なくとも一面、好ましくは両面に、可撓・防水性合成樹脂が、塗布又は含浸されていて、可撓・防水樹脂層が形成されていることが好ましい。基布用繊維布帛を形成する繊維としては、天然繊維、例えば、木綿、麻等、無機繊維、例えば、ガラス繊維、炭素繊維、金属繊維等、再生繊維、例えば、ビスコースレーヨン、キュプラ等、半合成繊維、例えば、ジ−及びトリアセテート繊維等、及び合成繊維、例えば、ナイロン６、ナイロン６６等のポリアミド繊維、ケブラー等のアラミド繊維、ポリエチレンテレフタレート、ポリエチレンナフタレート等のポリエステル繊維（飽和ポリエステル）及びポリ乳酸繊維等の脂肪酸ポリエステル繊維、ポリアリレート繊維、芳香族ポリエーテル繊維、ポリイミド繊維、アクリル繊維、ビニロン繊維、ポリエチレン繊維、ポリプロピレン繊維等のポリオレフィン繊維及びポリ塩化ビニル繊維、等から選ばれた少なくとも１種からなるものを使用することができる。繊維性基布を形成している繊維材料は、短繊維紡績糸、長繊維糸状、スプリットヤーン、テープヤーン等、いずれの形状でもよい。また、繊維性基布の組織は、織物、編物、不織布又は、これらの複合体のいずれであってもよい。
【００４０】
可撓性シート状基体において、可撓・防水性シート用可撓・防水性合成樹脂としては、ポリ塩化ビニル樹脂、ポリオレフィン樹脂、塩素化ポリオレフィン系樹脂、エチレン−酢酸ビニル系共重合体樹脂、エチレン−（メタ）アクリル酸エステル系共重合体樹脂、アイオノマー系樹脂（エチレン−（メタ）アクリル酸系共重合体の塩等）、ポリウレタン系樹脂、ポリエステル系樹脂（脂肪族ポリエステル系樹脂を含む）、アクリル系樹脂、フッ素含有樹脂、スチレン系共重合体樹脂（スチレン−ブタジエン−スチレン共重合体、スチレン−イソプレン−スチレン共重合体、及びこれらの水素添加物等）、ポリアミド系樹脂、ポリビニルアルコール系樹脂、エチレン−ビニルアルコール共重合体樹脂、シリコーン系樹脂、及び、その他の合成樹脂（熱可塑性エラストマーを包含する）等から選ぶことができる。これらの防水性合成樹脂は、単独、あるいは２種以上の混合物として使用してもよい。
【実施例】
【００４１】
本発明の可撓性膜状太陽電池積層体を、下記実施例により更に説明する。
下記実施例及び比較例において製造された太陽電池積層体は下記の試験に供された。
（１）発電出力測定
ＪＩＳ−Ｃ８９３５−１９９５に基づき、供試体の環境試験前後の発電出力を測定した。
（２）耐湿熱性
供試体を８５℃，８５％ＲＨの環境下にて、１０００時間放置後の発電出力保持率（％）を計測し、かつ外観（色相、フィルム剥がれ、浮き、その他）を下記のように４段階に評価した。
（外観評価）
４：測定開始前の状態に比べて変化なし。
３：着色が僅かに見られる。
２：黄変が認められ、供試体の一部分にフィルム（表面被覆層、可撓性太陽電池モジュ      ール層、可撓性保護フィルム層）の浮き、剥がれが一部見られる。
１：黄変が認められ、供試体の全面にフィルム（上記）の浮き、剥がれが認められる。
（３）耐候性
供試体をメタルウェザー超促進耐候試験機に装着し、これに下記条件で紫外線照射した後の発電出力保持率を計測し、及び、外観（色相、フィルム剥がれ、浮き、その他）を下記４段階に評価した。
（試験条件）
紫外線強度；５０（ｍＷ／ｃｍ2）
Ｌ時（ライト）；温度６０℃、湿度３９％、設定時間４時間
Ｄ時（結露）  ；温度６０℃、湿度９０％以上、設定時間４時間
Ｌ時及びＤ時の合計時間  ８時間
を１サイクルとして、合計１５サイクル（１２０時間）を１単位の試験時間として、合計１０単位、１２００時間の照射を行った。
（外観評価）
４：測定開始前の状態に比べて変化なし。
３：着色が僅かに見られる。
２：黄変が認められ、供試体の一部分にフィルム（表面被覆層、可撓性太陽電池モジュ      ール層、可撓性保護フィルム層）の浮き、剥がれが一部見られる。
１：黄変が認められ、供試体の全面にフィルムの浮き、剥がれが認められる。
（４）耐はためき性
横手長さ１４０ｃｍ、傾斜縦幅１００ｃｍの、南面して３０度に傾斜している曝露枠台の、横手上辺部と横手下辺部との間に、横幅３０ｃｍ縦長さ６０ｃｍの供試体を配置し、この供試体の横上辺部と横下辺部の２偶部を、長さ２０ｃｍのゴムバンドにより前記曝露枠台の横手上辺部と下辺部とに結びつけて固定し、供試体が風を受けたとき、供試体がゴムバンドの伸縮により変位してはためくことができるようにした。上記のはためき可能な供試体を、屋外環境下（実施地：埼玉県草加市、実施期間：２００９年６月〜１２月）にて、５０００時間放置した後の発電出力保持率（％）を計測し、及び、外観（汚れ、フィルム剥がれ、浮き、その他）を下記のように４段階に評価した。
（外観評価）
４：測定開始前の状態に比べて変化なし。
３：汚れの付着が僅かに見られる。
２：汚れの付着が認められ、供試体の一部分にフィルム（表面被覆層、可撓性太陽電池      モジュール層、可撓性保護フィルム層）の浮き、剥がれが一部見られる。
１：汚れの付着が認められ、供試体の全面にフィルムの浮き、剥がれが認められる。
（５）防湿性（水蒸気透過率）
ＪＩＳ  Ｚ０２０８に準拠して、フィルム厚さ５０μｍ、温度４０℃、相対湿度９０％ＲＨにおいて、フィルムの水蒸気透過率（ｇ／ｍ2，ｄａｙ）を測定した。
【００４２】
実施例１
シート状基体のシート状基材層用可撓・防水性シートの繊維布帛として、ガラス繊維糸条（繊維太さ：１５０ｔｅｘ）を経糸、緯糸に使用した平織物（目付け：３８０ｇ／ｍ2、密度：経糸２９本／２５．４ｍｍ、緯糸３２本／２５．４ｍｍ）を使用した。
【００４３】
前記繊維布帛上に下記可撓・防水性樹脂フィルムを貼着して、シート状基材層を構成した。
前記可撓・防水性樹脂フィルムは、下記ポリ塩化ビニル樹脂組成物をカレンダー成形法により混練、圧延し、厚さ０．１６ｍｍのフィルムを作製したものであった。このフィルムを前記繊維布帛の表面上に１６５℃で２分間熱圧着して、前記可撓性シート状基材層を作製した。この基材層の目付けは８４０ｇ／ｍ2であった。
塩化ビニル樹脂                                          １００質量部
フタル酸エステル系可塑剤                                  ５０質量部
リン酸エステル系可塑剤                                    １５質量部
エポキシ系化合物                                            ３質量部
Ｂａ−Ｃａ系安定剤                                          １質量部
芳香族イソシアネート化合物                                  ５質量部
ベンゾトリアゾール系紫外線吸収剤                        ０．１質量部
顔料（酸化チタン）                                          ５質量部
【００４４】
上記前記可撓性シート状基材層の表面にアンカー層を形成した。まず下記アンカー層用接着剤組成物（アクリル系樹脂９０質量％とフッ素系樹脂１０質量％との混合物）の溶液をコーティングして、厚さが約１０μｍの接着層を形成した。
メタクリル酸エステル系樹脂（メタクリル酸メチル樹脂とアクリル酸ブチル樹脂の共重合体）                                                      １８質量部
フッ素系樹脂（フッ化ビニリデン−テトラフルオロエチレン共重合体樹脂）
２質量部
希釈溶剤（メチルエチルケトン）                            ８０質量部
次に、接着層の表面に、下記バリヤー層用組成物（アクリル系樹脂１０質量％とフッ素系樹脂９０質量％との混合物）の溶液をコーティングして、厚さが約１０μｍのバリヤー層を形成して、アンカー層を構成した。
メタクリル酸エステル系樹脂（メタクリル酸メチル樹脂と
アクリル酸ブチル樹脂の共重合体）                              ２質量部
フッ素系樹脂（フッ化ビニリデン−テトラフルオロエチレン
共重合体樹脂）                                              １８質量部
希釈溶剤（メチルエチルケトン）                            ８０質量部
【００４５】
更に、前記バリヤー層の表面に、下記トップ層用組成物（アクリル系樹脂２０質量％と、フッ素系樹脂７５質量％と、エポキシ系樹脂２質量％と、シリコン系樹脂３質量％との混合物）の溶液をコーティングして、厚さが約１０μｍのトップ層を形成した。
フッ素系樹脂（フッ化ビニリデン−テトラフルオロエチレン
共重合体樹脂）                                              １５質量部
メタクリル酸エステル系樹脂（メタクリル酸メチル樹脂と
アクリル酸ブチル樹脂の共重合体）                              ４質量部
エポキシ系樹脂（ウレタン変性エポキシ樹脂）              ０．４質量部
シリコン系樹脂（シランカップリング剤）                  ０．６質量部
希釈溶剤（メチルエチルケトン）                            ８０質量部
【００４６】
上記のように、アンカー層（接着層とバリヤー層）、及びトップ層からなる表面被覆層を形成した。
更に、トップ層の表面にコロナ放電処理を施して、接着性の向上を図った。
【００４７】
幅４６０ｍｍ、長さ１７３３ｍｍの可撓性太陽電池モジュール（品名；アモルファス太陽電池モジール、形式：ＦＰＶ１０４５ＣＯＭ１、公称最大出力：４５Ｗ、製造元；富士電機システムズ（株））２個を、互いに８０ｍｍの間隔を開けて配置し、これに、幅１２００ｍｍ、長さ２０００ｍｍの上記アンカー層及びトップ層を有する可撓性シート状基体の中央部に、下記架橋性接着剤用樹脂組成物層を介して積層し、接合一体化した。
【００４８】
次に、可撓性太陽電池モジュールの側面部及び上面周縁部並びに前記太陽電池モジュールの側面部下端を取り囲む、シート状基体の周囲部に、可撓性保護フィルムを積層、接合一体化した。
この可撓性保護フィルムとして、厚さ５０μｍのトリフルオロクロロエチレン樹脂フィルムを使用した。このフィルムの水蒸気透過率は、０．１ｇ／ｍ2／ｄａｙであった。
【００４９】
このトリフルオロクロロエチレン樹脂フィルムの裏面にコロナ放電処理を施した後に、下記組成の架橋性接着剤層用樹脂組成物をコーティングをして、乾燥後厚みが２０μｍの架橋性接着剤層を形成した。
ポリエステル系樹脂                                      １００質量部
イソシアネート化合物（ヘキサメチレンジイソシアネート）      ７質量部
エポキシ樹脂（ウレタン変性エポキシ樹脂）                    １質量部
カップリング剤化合物（エポキシ系シランカップリング剤）      ２質量部
紫外線吸収剤（ベンゾトリアゾール系）                    ２．５質量部
希釈溶剤（酢酸エチル）                                  １４０質量部
【００５０】
前記のようにして形成された積層体を１２０℃の温度、及び１Ｔｏｒｒの真空下に２分間真空加熱後、５分間大気圧下で加圧加熱して、すべての層を接着一体化させて、可撓性膜状太陽電池積層体を作製し、これを前記試験に供した。
試験結果を表１に示す。
【００５１】
実施例２
実施例１と同様にして、可撓性膜状太陽電池積層体を製造し、試験に供した。但し、可撓性保護フィルムとして、厚さ５０μｍ、水蒸気透過率が４．５ｇ／ｍ2／ｄａｙのエチレン−テトラフルオロエチレン共重合体樹脂フィルムを用いて形成した。
試験結果を表１に示す。
【００５２】
実施例３
実施例１と同様にして、可撓性膜状太陽電池積層体を製造し、試験に供した。但し、シート状基体である可撓・防水性シートの表面にアンカー層の接着層、及びトップ層の２層の表面被覆層を形成した。
試験結果を表１に示す。
【００５３】
実施例４
実施例１と同様にして、可撓性膜状太陽電池積層体を製造し、試験に供した。但し、シート状基体用繊維布帛として、ポリエステル繊維糸状（繊維太さ：８４ｄｔｅｘ）を経糸、緯糸に使用した基布平織物（目付け：１６０ｇ／ｍ2、密度：経糸４０本／２５．４ｍｍ、緯糸５０本／２５．４ｍｍ）を使用した。また、前記繊維布帛上に、下記可撓・防水性樹脂フィルムを貼着した。この可撓・防水性樹脂フィルムとして、前記ポリ塩化ビニル樹脂組成物をカレンダー成形法により混練、圧延し、厚さ０．１５ｍｍのフィルムを作製し、このフィルムを前記繊維布帛の表面上に１６５℃で２分間熱圧着し、可撓性シート状基材層を形成した。このシート状基材層の目付けは５００ｇ／ｍ2であった。
試験結果を表１に示す。
【００５５】
実施例６
実施例１と同様にして、可撓性膜状太陽電池積層体を製造し、試験に供した。但し、架橋性接着層用樹脂に下記の組成物を用いた。
ヒドロキシル基を含有するフッ素系樹脂
（テトラフルオロエチレン−ビニル共重合体樹脂）          １００質量部
イソシアネート化合物（ヘキサメチレンジイソシアネート）    １５質量部
カップリング剤化合物（エポキシ系シランカップリング剤）      ２質量部
紫外線吸収剤（ベンゾトリアゾール系）                    ２．５質量部
希釈溶剤（トルエン）                                      ２０質量部
試験結果を表１に示す
【００５６】
実施例７
実施例１と同様にして、可撓性膜状太陽電池積層体を製造し、試験に供した。但し、シート状基体のシート状基材層は、実施例１と同一のガラス繊維平織基布の表面上にカレンダー成形法により可撓・防水性樹脂フィルムとして、下記エチレン−酢酸ビニル共重合体樹脂組成物をカレンダー成形法により下記組成の組成物を混練、圧延して形成されたエチレン−酢酸ビニル共重合体樹脂組成物フィルム（厚さ０．１６ｍｍ）を積層し、１３０℃で２分間加圧、圧着し、可撓・防水性シートを作製した。このシートの目付けは７２０ｇ／ｍ2であった。
エチレン−酢酸ビニル共重合体樹脂                        １００質量部
安定剤（フェノール系化合物）                            ０．５質量部
顔料（酸化チタン）                                          ５質量部
試験結果を表１に示す。
【００５７】
比較例１
実施例１と同様にして、可撓性膜状太陽電池積層体を製造し、試験に供した。但し、シート状基体である可撓・防水性シートの表面に施すアンカー層を省略した。
試験結果を表１に示す。
【００５８】
比較例２
実施例１と同様にして、可撓性膜状太陽電池積層体を製造し、試験に供した。但し、シート状基体である可撓・防水性シートの表面に施すトップ層を省略した。
試験結果を表１に示す。
【００５９】
比較例３
実施例１と同様にして、可撓性膜状太陽電池積層体を製造し、試験に供した。但し、可撓性太陽電池モジュールの側面部及び上面周縁部並びに前記太陽電池モジュールの側面部下端を取り囲む、シート状基体の周囲部に、可撓性保護フィルムを形成することを省略した。
試験結果を表１に示す。
【００６０】
比較例４
実施例１と同様にして、可撓性膜状太陽電池積層体を製造し、試験に供した。但し、可撓性保護フィルムを厚さ５０μｍ、水蒸気透過率が１１ｇ／ｍ2／ｄａｙであるポリエステル樹脂フィルムを用いて形成した。
試験結果を表１に示す。
【００６１】
【表１】
0005574332.tif 000002
【００６２】
表１に示されているように、本発明に係る実施例１〜７の可撓性膜状太陽電池積層体は、実用上優れた耐湿熱性、耐候性及び耐はためき性を有することを示した。
【符号の説明】
【００６３】
１    太陽電池セル
１ａ    可撓性接着性樹脂層
２    可撓性太陽電池モジュール
３    可撓性保護フィルム
４    可撓性シート状基体
２ａ    モジュール２の下面部
２ｂ    モジュール２の側面部
２ｃ    モジュール２の上面周縁部
３ａ    保護フィルム３の、モジュール２の側面部２ｂに接合する部分
３ｂ    保護フィルム３の、モジュール２の上面周縁部２ｃに接合する部分
３ｃ    保護フィルム３の、基体４に接合する部分
４ａ    可撓性シート状基材層
４ｂ    表面被覆層
４ｃ    基体４の、モジュール側面部の下端を囲む周囲部
５    アンカー層
５ａ    バリヤー層
５ｂ    接着層
６    トップ層
８ａ，８ｂ    架橋性接着剤層
９    エチレン−テトラフルオロエチレン共重合体樹脂フィルム
【図１】
0005574332.tif 000003
【図２】
0005574332.tif 000004
【図３】
0005574332.tif 000005
【図４】
0005574332.tif 000006
【図５】
0005574332.tif 000007